反応液中のB3+イオン濃度は1.0〜10.0モル/リットルの範囲が好ましい。これらの混合物が用いられる。微粒子の径その他の条件によって異なるため、範囲限定が難しい。一般的には、触媒を含む反応液の合計重量に対して0.001〜2モル/kg、特に0.002〜0.3モル/kgの範囲が好ましい。物の加水分解が十分に進行し難くなり、金属酸化物ガラスの球体粒子の生長が抑制され、また膜の形成が困難となる。ハロゲンイオンの濃度が2モル/kgを越えると、生成する金属酸化物ガラスが不均一になり易いためいずれも好ましくない。してのメタノールの存在下、又はメタノールに浸漬して加熱すればホウ素はホウ素メチルエステルとして蒸発させて除去することができる。分に攪拌して均一な反応溶液とした後、酸またはアルカリで反応溶液のpHを希望の値に調整し、数時間熟成させる。量を混合溶解しておく。アルコキシボランを用いる場合は、他の有機金属化合物と共に主剤溶液に溶解するのが有利である。【0013】反応溶液のpHは、目的によって選択しなければならない。金属酸化物ガラスの膜を目的とするときは、例えば塩酸等の酸を用いてpHを4.5〜5の範囲に調整して熟成させる。指示薬としてメチルレッド+ブロモクレゾールグリーン等を用いると便利である。液をそのまま、または必要ならば適当な増粘剤を加えて基材表面に塗布し、200°C以下の温度に加熱して乾燥し、ガラス化させる。媒揮散)工程を経た後さらに昇温する。この乾燥は特に無孔化膜の形成に重要である。応溶液のpHを8〜10の範囲に調整して熟成させる。この場合は、指示薬として例えばフェノールフタレイン等を使用するのが便利である。球体微粒子製造の場合は、上記pHに調整しながら、予め調製したハロゲンイオンを含む反応液中に、ホウ素イオンを含む主剤溶液を適下して反応させる方法をとってもよい。【0015】この反応中、液中の水、酸またはアルカリの濃度をそれぞれ0.2〜50モル/リットル、0.5〜10モル/リットル(酸)または1.0〜10モル/リットル(アルカリ)の範囲で選択した反応初期の値に対して、濃度変化が生じないように制御することは均一な球体微粒子成長に必要である。場合と同様にして昇温しガラス化させる。同一割合で追加添加することにより簡単に継続して製造することもできる。上記した反応溶液の濃度は±50重量%の範囲で、水(酸またはアルカリを含む)の濃度は、±30重量%の範囲で、およびハロゲンイオンの濃度は±30重量%の範囲で変化させることができる。媒としてアルコールを用いた場合、次のように推定される。物ガラスが得られるものと考えられる。〔実施例1〕主剤および触媒を以下のようにして調製した。0.2モル/kgの割合で添加して、10分間攪拌溶解して主剤を調製した。濃度を0.1モル/kgとなるように調製した。させてコーティング剤とした。々に昇温して予備乾燥(溶媒揮散工程)を行った後、120°Cに30分間保持して焼成しガラス化させた。膜の厚さは5〜3μmであった。【0022】さらに、このコーティング剤は印刷することもできる。対して0.04〜0.10%(重量基準)加え、粘度を150±50ポアズに調整して使用した。成条件は、180〜200°Cで20分間とした。25の右肩に記載の25は25°Cを意味するものである。